"流体の流路となる一方の端面から他方の端面まで延びる複数のセルを区画形成する多孔質の隔壁と、最外周に位置する外周壁とを有する筒状のハニカム構造部と、前記ハニカム構造部の側面に配設された一対の電極部とを備え、前記ハニカム構造部の電気抵抗率が、1~200Ωcmであり、前記一対の電極部のそれぞれが、前記ハニカム構造部のセルの延びる方向に延びる帯状に形成され、前記一対の電極部における一方の前記電極部が、前記セルの延びる方向に直交する断面において、前記一対の電極部における他方の前記電極部に対して、前記ハニカム構造部の中心を挟んで反対側に配設され、前記セルの延びる方向に直交する断面において、それぞれの前記電極部の中心角の0.5倍が、15~65°であり、それぞれの前記電極部が、セルの延びる方向に直交する断面において、周方向における中央部から周方向における両端に向かって薄くなるように形成されたハニカム構造体。それぞれの前記電極部が、セルの延びる方向に直交する断面において、周方向における前記中央部と、前記中央部の、周方向における両側に位置する拡張部とから構成され、前記電極部の前記中央部の電気抵抗率が、前記電極部の前記拡張部の電気抵抗率より小さい請求項1に記載のハニカム構造体。前記電極部の前記中央部の電気抵抗率が、0.1~10Ωcmである請求項2に記載のハニカム構造体。前記電極部の前記拡張部の電気抵抗率が、0.1~100Ωcmである請求項2又は3に記載のハニカム構造体。前記電極部の前記中央部の厚さが、0.2~5.0mmである請求項2~4のいずれかに記載のハニカム構造体。前記セルの延びる方向に直交する断面において、前記電極部の前記中央部の中心角の0.5倍が、5~25°である請求項2~5のいずれかに記載のハニカム構造体。それぞれの電極部が、セルの延びる方向に直交する断面において、境界となる部分を有さずに連続的に形成されている請求項1に記載のハニカム構造体。前記電極部の電気抵抗率が、0.1~100Ωcmである請求項7に記載のハニカム構造体。それぞれの前記電極部の前記中央部の、前記セルの延びる方向における中央の位置に、電気配線を繋ぐための電極端子突起部が配設された請求項1~8のいずれかに記載のハニカム構造体。次に本発明を実施するための形態を図面を参照しながら詳細に説明するが、本発明は以下の実施形態に限定されるものではなく、本発明の趣旨を逸脱しない範囲で、当業者の通常の知識に基づいて、適宜設計の変更、改良等が加えられることが理解されるべきである。1ハニカム構造体:本発明のハニカム構造体の一の実施形態は、図1~図3に示すように、流体の流路となる一方の端面11から他方の端面12まで延びる複数のセル2を区画形成する多孔質の隔壁1と、最外周に位置する外周壁3とを有する筒状のハニカム構造部4と、ハニカム構造部4の側面5に配設された一対の電極部21,21とを備え、ハニカム構造部4の電気抵抗率が、1~200Ωcmであり、一対の電極部21,21のそれぞれが、ハニカム構造部4のセル2の延びる方向に延びる帯状に形成され、一対の電極部21,21における一方の電極部21が、セル2の延びる方向に直交する断面において、一対の電極部21,21における他方の電極部21に対して、ハニカム構造部4の中心Oを挟んで反対側に配設され、セル2の延びる方向に直交する断面において、それぞれの電極部21,21の中心角の0.5倍が、15~65°であり、それぞれの電極部21,21が、セル2の延びる方向に直交する断面において、周方向における中央部21aから周方向における両端側縁部21bb,21bbに向かって薄くなるように形成されたものである。図1は、本発明のハニカム構造体の一の実施形態を模式的に示す斜視図である。図2は、本発明のハニカム構造体の一の実施形態の、セルの延びる方向に平行な断面を示す模式図である。図3は、本発明のハニカム構造体の一の実施形態の、セルの延びる方向に直交する断面を示す模式図である。尚、図3においては、隔壁が省略されている。このように、本実施形態のハニカム構造体100は、ハニカム構造部4の電気抵抗率が1~200Ωcmであるため、電圧の高い電源を用いて電流を流しても、過剰に電流が流れず、ヒーターとして好適に用いることができる。また、一対の電極部21,21のそれぞれが、ハニカム構造部4のセル2の延びる方向に延びる帯状に形成され、セル2の延びる方向に直交する断面において、一対の電極部21,21における一方の電極部21が、一対の電極部21,21における他方の電極部21に対して、ハニカム構造部4の中心を挟んで反対側に配設され、セル2の延びる方向に直交する断面において、それぞれの電極部21,21の中心角αの0.5倍中心角αの0.5倍の角度θが、15~65°であるため、一対の電極部21,21間に電圧を印加したときの、ハニカム構造部4の温度分布の偏りを抑制することができる。更に、それぞれの電極部21,21が、セル2の延びる方向に直交する断面において、周方向における中央部21aから周方向における両端側縁部21bb,21bbに向かって薄くなるように形成されているため、電圧を印加したときの温度分布の偏りを更に抑制することができる。ここで、セル2の延びる方向に直交する断面において、一対の電極部21,21における一方の電極部21が、一対の電極部21,21における他方の電極部21に対して、ハニカム構造部4の中心Oを挟んで反対側に配設されるとは、セル2の延びる方向に直交する断面において、一方の電極部21の中央点ハニカム構造部4の周方向における中央の点とハニカム構造部4の中心Oとを結ぶ線分と、他方の電極部21の中央点ハニカム構造部4の周方向における中央の点とハニカム構造部4の中心Oとを結ぶ線分と、により形成される角度β中心Oを中心とする角度が、170°~190°の範囲となるような位置関係になるように、一対の電極部21,21がハニカム構造部4に配設されていることを意味する。また、電極部21の中心角αは、図3に示されるように、セルの延びる方向に直交する断面において、電極部21の両端とハニカム構造部4の中心Oとを結ぶ2本の線分により形成される角度セルの延びる方向に直交する断面において、電極部21と、電極部21の一方の端部と中心Oとを結ぶ線分と、電極部21の他方の端部と中心Oとを結ぶ線分とにより形成される形状例えば、扇形における、中心Oの部分の内角である。また、電極部21の、セルの延びる方向に直交する断面における、周方向における中央部とは、ハニカム構造体の、セルの延びる方向に直交する断面におけるハニカム構造部4の周方向における、電極部21の中央部分のことを意味する。また、電極部21の中央部分は、セルの延びる方向に直交する断面における電極部21の、周方向における中央の一点であってもよいし、セルの延びる方向に直交する断面において電極部21の、周方向における中央に位置し、周方向に幅を持った部分であってもよい。また、周方向に幅を持った部分が、周方向における中央に位置するというときは、当該周方向に幅を持った部分が、電極部21の周方向における中央点に重なる位置に配置されていることを意味する。本実施形態のハニカム構造体においては、電極部21の周方向における中央点と、電極部21の中央部の周方向における中央点とが一致していることが好ましい。本実施形態のハニカム構造体100は、図1~図3に示されるように、それぞれの電極部21,21が、セルの延びる方向に直交する断面において、ハニカム構造部4の周方向における中央部21aと、中央部21aの、周方向における両側に位置する拡張部21b,21bとから構成され、電極部21の中央部21aの電気抵抗率が、電極部21の拡張部21bの電気抵抗率より小さいものである。本実施形態のハニカム構造体100は、このように構成されるため、電圧を印加したときの温度分布の偏りを更に抑制することができる。特に、電極部21の中央部21aの電気抵抗率が、電極部21の拡張部21bの電気抵抗率より小さいため、ハニカム構造体4のセル2の延びる方向における温度分布の偏りを効果的に抑制することができ、これにより、ハニカム構造体100全体の温度分布の偏りを抑制することができる。尚、本実施形態のハニカム構造体100においては、電極部21の中央部21aは、セルの延びる方向に直交する断面において、電極部の、周方向における中央に位置する、周方向に幅を持った部分である。本実施形態のハニカム構造体100においては、隔壁1及び外周壁3の材質が、珪素-炭化珪素複合材又は炭化珪素を主成分とするものであることが好ましく、珪素-炭化珪素複合材又は炭化珪素であることが更に好ましい。隔壁1及び外周壁3の材質が、炭化珪素粒子及び珪素を主成分とするものであるというときは、隔壁1及び外周壁3が、炭化珪素粒子及び珪素を、全体の90質量以上含有していることを意味する。このような材質を用いることにより、ハニカム構造部の電気抵抗率を1~200Ωcmにすることができる。ここで、珪素-炭化珪素複合材は、骨材としての炭化珪素粒子、及び炭化珪素粒子を結合させる結合材としての珪素を含有するものであり、複数の炭化珪素粒子が、炭化珪素粒子間に細孔を形成するようにして、珪素によって結合されていることが好ましい。また、炭化珪素は、炭化珪素が焼結したものである。ハニカム構造部の電気抵抗率は、400°Cにおける値である。本実施形態のハニカム構造体100は、図1~図3に示されるように、ハニカム構造部4の側面5に一対の電極部21,21が配設されている。本実施形態のハニカム構造体100は、一対の電極部21,21間に電圧を印加することにより、発熱する。印加する電圧は12~900Vが好ましく、64~600Vが更に好ましい。図1~図3に示されるように、一対の電極部21,21のそれぞれは、ハニカム構造部4のセル2の延びる方向に延びる帯状に形成されている。そして、セル2の延びる方向に直交する断面において、一対の電極部21,21における一方の電極部21が、一対の電極部21,21における他方の電極部21に対して、ハニカム構造部4の中心部Oを挟んで反対側に配設されている。そして、更に、セル2の延びる方向に直交する断面において、それぞれの電極部21,21の中心角αの0.5倍中心角αの0.5倍の角度θが、15~65°である。このように、電極部21を帯状に形成し、帯状の電極部21の長手方向が、ハニカム構造部4のセル2の延びる方向に延びるようにするとともに、一対の電極部21,21がハニカム構造部4の中心部Oを挟んで反対側に配設されるようにし、更に、セル2の延びる方向に直交する断面において、それぞれの電極部21,21の中心角αの0.5倍の角度θを、15~65°としたため、一対の電極部21,21間に電圧を印加した時に、ハニカム構造部4内を流れる電流の偏りを抑制することができ、これによりハニカム構造部4内の発熱の偏りを抑制することができる。セル2の延びる方向に直交する断面において、電極部21,21の中心角αの0.5倍の角度θの上限値は、60°が好ましく、55°が更に好ましい。また、セル2の延びる方向に直交する断面において、電極部21,21の中心角αの0.5倍の角度θの下限値は、20°が好ましく、30°が更に好ましい。また、一方の電極部21の中心角αの0.5倍の角度θは、他方の電極部21の中心角αの0.5倍の角度θに対して、0.9~1.1倍の大きさであることが好ましく、1.0倍の大きさ同じ大きさであることが更に好ましい。これにより、一対の電極部21,21間に電圧を印加した時に、ハニカム構造部4内を流れる電流の偏りを抑制することができ、これによりハニカム構造部4内の発熱の偏りを抑制することができる。電極部21は、セル2の延びる方向に直交する断面において、周方向における中央部21aと、中央部21aの、周方向における両側に位置する拡張部21b,21bとから構成され、電極部21の中央部21aの電気抵抗率が、電極部21の拡張部21bの電気抵抗率より小さいものであることが好ましい中央部21aと拡張部21bとは、接触しており、接触部分に境界面が形成されている。。このように、電極部21の中央部21aの電気抵抗率が、電極部21の拡張部21bの電気抵抗率より小さいため、電極部21,21の中央部21a,21aに電圧を印加したときに、中央部21aに電流が容易に流れ、ハニカム構造体のセルの延びる方向における電流の流れの偏りが小さくなる。これにより、ハニカム構造体4のセル2の延びる方向における温度分布の偏りを効果的に抑制することができる。そして、中央部21aから拡張部21bに電流が流れることにより、ハニカム構造体100全体の温度分布の偏りを抑制することができる。電極部21の中央部21aの電気抵抗率は、電極部21の拡張部21bの電気抵抗率の1~60であることが好ましく、15~50であることが更に好ましい。1より小さいと、ハニカム構造部の中心軸に直交する断面における外周方向ハニカム構造部における周方向であって、中央部21aから拡張部21bに向かう方向への電流の流れが小さくなり、温度分布の偏りが大きくなることがある。60より大きいと、ハニカム構造体100の温度分布の偏りを抑制する効果が低下することがある。また、中央部21aの電気抵抗率は、0.1~10Ωcmであることが好ましく、0.1~2.0Ωcmであることが更に好ましい。10Ωcmより大きいと、ハニカム構造体100の温度分布の偏りを抑制する効果が低下することがある。0.1Ωcmより小さいと、ハニカム構造部の中心軸に直交する断面における外周方向への電流の流れが小さくなり、温度分布の偏りが大きくなることがある。また、拡張部21bの電気抵抗率は、0.1~100Ωcmであることが好ましく、0.1~50Ωcmであることが更に好ましい。100Ωcmより大きいと、ハニカム構造体100の温度分布の偏りを抑制する効果が低下することがある。0.1Ωcmより小さいと、ハニカム構造部の中心軸に直交する断面における外周方向への電流の流れが小さくなり、温度分布の偏りが大きくなることがある。電極部21中央部21a及び拡張部21bの電気抵抗率は、400°Cにおける値である。本実施形態のハニカム構造体100においては、図1、図3に示されるように、電極部21が、中央部21aと拡張部21bとの間に、境界となる部分境界面Sを有する。従って、本実施形態のハニカム構造体100においては、それぞれの電極部21,21が、セルの延びる方向に直交する断面において、境界となる部分Sを有し、連続的には形成されていない。電極部における境界となる部分境界面Sは、中央部21aと拡張部21bとが接触する部分である。電極部は、この部分境界となる部分境界面Sで、接触はしているが不連続な構造になっている。電極部は、境界となる部分境界面Sにおいて中央部21aと拡張部21bとの間で、材質、気孔率等の材料特性の連続性一体性が途切れているということもできる。電極部21の拡張部21bは、セル2の延びる方向に直交する断面において、中央部21aに接する側の端部21baから、反対側の端部先端である側縁部21bbに向かって薄くなるように形成されたものである。電極部21,21に電圧を印加した場合には、ハニカム構造体100は、電極部21の拡張部21bの側縁部21bb付近が最も電流が流れ、温度が高くなる傾向にあるが、拡張部21bを、セル2の延びる方向に直交する断面において、中央部21aに接する側の端部21baから、側縁部21bbに向かって薄くなるように形成することにより、ハニカム構造体100の電極部21の拡張部21bの側縁部21bb付近の温度を低くし、温度分布の偏りを小さくすることができる。このように、電圧を印加した時のハニカム構造体の高温部分の温度を低下させることにより、ハニカム構造体の温度分布の偏りが小さくなり、より均一な温度分布となる。拡張部21bは、図3に示されるハニカム構造体100のように、セル2の延びる方向に直交する断面において、中央部21aに接する側の端部21baから、側縁部21bbに向かって連続的に漸次薄くなるように形成されていることが好ましいが、図7に示されるハニカム構造体300のように、段階的に薄くなるように形成されていてもよい。図7に示されるハニカム構造体300においては、拡張部21bは、セル2の延びる方向に直交する断面において、中央部21aに接する側の端部21baから、側縁部21bbに向かって段階的に薄くなる構造であり、具体的には、領域A、領域B、領域Cの順に段階的に薄くなる構造である。本実施形態のハニカム構造体300の各条件は、電極部21の拡張部21bが上記のように、セル2の延びる方向に直交する断面において、中央部21aに接する側の端部21baから、側縁部21bbに向かって段階的に薄くなるように形成されていること以外は、本発明のハニカム構造体の一の実施形態ハニカム構造体100における各条件と同じであることが好ましい。図7は、本発明のハニカム構造体の他の実施形態の、セルの延びる方向に直交する断面の一部を示す模式図である。図7においては、隔壁は省略されている。拡張部21bの、中央部21aに接する部分の厚さは、中央部21aの厚さの40~100であることが好ましく、60~80であることが更に好ましい。40より薄いと、拡張部21bに電流が流れ難くなり、ハニカム構造体の温度分布の偏りを小さくする効果が低下することがある。拡張部21bの、側縁部21bbの厚さは、中央部21aの厚さの5~80であることが好ましく、10~50であることが更に好ましい。電極部21の中央部21aの厚さは、0.2~5mmであることが好ましく、2~5mmであることが更に好ましい。0.2mmより薄いと、ハニカム構造体に電圧を印加した時の温度分布の偏りを小さくする効果が低下することがある。5mmより厚いと、ハニカム構造体を、筒状の缶体に挿入する際に、挿入し難くなることがある。図1、図2に示されるように、本実施形態のハニカム構造体100は、一対の電極部21,21のそれぞれが、ハニカム構造部4のセル2の延びる方向に延びると共に両端部間両端面11,12間に亘る帯状に形成されている。このように、一対の電極部21,21が、ハニカム構造部4の両端部間に亘るように配設されていることにより、一対の電極部21,21間に電圧を印加した時に、ハニカム構造部4内を流れる電流の偏りをより効果的に抑制することができ、これによりハニカム構造部4内の発熱の偏りをより効果的に抑制することができる。ここで、電極部21が、ハニカム構造部4の両端部間に亘るように形成配設されているというときは、電極部21の一方の端部がハニカム構造部4の一方の端部一方の端面に接し、電極部21の他方の端部がハニカム構造部4の他方の端部他方の端面に接していることを意味する。一対の電極部21,21は、上記のように、ハニカム構造部4内を流れる電流の偏りをより効果的に抑制し、これによりハニカム構造部4内の発熱の偏りをより効果的に抑制するという観点からは、ハニカム構造部4の両端部間に亘るように形成されていることが好ましい。一方、図8、図9に示すように、電極部21のハニカム構造部4のセル2の延びる方向における両端部21c,21dが、ハニカム構造部4の両端部両端面11,12に接していない到達していない状態も好ましい態様である。また、電極部21の一方の端部21cが、ハニカム構造部4の一方の端部一方の端面11に接し到達し、他方の端部21dが、ハニカム構造部4の他方の端部他方の端面12に接していない到達していない状態も好ましい態様である。このように、電極部21の少なくとも片方の端部が、ハニカム構造部4の端部端面に接して到達していない構造であると、ハニカム構造体の耐熱衝撃性を向上させることができる。つまり、一対の電極部21,21のそれぞれは、ハニカム構造体の耐熱衝撃性を向上させるという観点からは、少なくとも片方の端部が、ハニカム構造部4の端部端面に接して到達していない構造であることが好ましい。以上より、ハニカム構造部4内を流れる電流の偏りをより効果的に抑制し、これによりハニカム構造部4内の発熱の偏りをより効果的に抑制するという観点を重視する場合には、一対の電極部21,21がハニカム構造部4の両端部間に亘るように形成されていることが好ましく、ハニカム構造体の耐熱衝撃性を向上させるという観点を重視する場合には、一対の電極部21,21のそれぞれにおける少なくとも片方の端部が、ハニカム構造部4の端部端面に接して到達していないことが好ましい。また、一対の電極部21,21の中の片方の電極部21における一方の端部21cから、ハニカム構造部4の一方の端部一方の端面11までの距離は、一対の電極部21,21の中の残りの片方の電極部21における一方の端部21cから、ハニカム構造部4の一方の端部一方の端面11までの距離と、同じであることが好ましいが、異なっていてもよい。また、一対の電極部21,21のうちの片方の電極部21における他方の端部21dから、ハニカム構造部4の他方の端部他方の端面12までの距離は、一対の電極部21,21の中の残りの片方の電極部21における他方の端部21dから、ハニカム構造部4の他方の端部他方の端面12までの距離と、同じであることが好ましいが、異なっていてもよい。尚、電極部21の一方の端部21cは、ハニカム構造部4の一方の端部一方の端面11側を向く端部であり、電極部21の他方の端部21dは、ハニカム構造部4の他方の端部他方の端面12側を向く端部である。図8は、本発明のハニカム構造体の更に他の実施形態ハニカム構造体400を模式的に示す斜視図である。図9は、本発明のハニカム構造体の更に他の実施形態ハニカム構造体400の、セルの延びる方向に平行な断面を示す模式図である。本実施形態のハニカム構造体400の各条件は、電極部21の少なくとも片方の端部が、ハニカム構造部4の端部端面に接して到達していないこと以外は、本発明のハニカム構造体の一の実施形態ハニカム構造体100における各条件と同じであることが好ましい。電極部21の少なくとも片方の端部が、ハニカム構造部4の端部端面に接して到達していない場合、当該接していない電極部21の端部とハニカム構造部の端部端面の間の距離は、ハニカム構造部4のセル2の延びる方向における長さの50以下であることが好ましく、25以下であることが更に好ましい。50より長いと、一対の電極部21,21間に電圧を印加した時に、ハニカム構造部4内を流れる電流の偏りを抑制し難くなることがある。本実施形体のハニカム構造体100においては、セルの延びる方向に直交する断面において、電極部21の中央部21aの中心角の0.5倍が、5~25°であることが好ましい。5°より小さいと、ハニカム構造体に電圧を印加した時の、ハニカム構造体のセルの延びる方向における温度分布の偏りを小さくする効果が低下することがある。25°より大きいと、ハニカム構造体100の、電極部21の拡張部21bの側縁部21bb付近の温度を低下させる効果が、低下することがある。本実施形体のハニカム構造体100は、セルの延びる方向に直交する断面において、電極部21の周方向ハニカム構造部の周方向における中央点を0°の位置とし、電極部21の側縁部21bbを電極部21の中心角αの、0.5倍の角度θの位置角度θの位置としたときに、電極部21の角度θの0.5倍0.5θの位置0°の位置から角度θの位置に向かって、周方向に0.5θだけ回転した位置0°の位置と、角度θの位置との中間点における厚さが、電極部21の周方向における中央点における厚さの95以下であることが好ましく、10~90であることが更に好ましく、15~85であることが特に好ましい。95より厚いと、ハニカム構造体に電圧を印加したときの温度分布の偏りを抑制する効果が低下することがある。また、本実施形体のハニカム構造体100は、セルの延びる方向に直交する断面において、電極部21の角度θの0.8倍0.8θの位置における厚さが、電極部21の周方向における中央点における厚さの80以下であることが好ましく、0.5~75であることが更に好ましく、1~65であることが特に好ましい。80より厚いと、ハニカム構造体に電圧を印加したときの温度分布の偏りを抑制する効果が低下することがある。本実施形体のハニカム構造体100は、上記0.5θの位置における電極部の厚さの条件、及び上記0.8θの位置における電極部の厚さの条件の両方を満たすことが更に好ましい。電極部21の中央部21a及び拡張部21bは、炭化珪素粒子及び珪素を主成分とすることが好ましく、通常含有される不純物以外は、炭化珪素粒子及び珪素を原料として形成されていることが更に好ましい。ここで、炭化珪素粒子及び珪素を主成分とするとは、炭化珪素粒子と珪素との合計質量が、電極部全体の質量の90質量以上であることを意味する。このように、電極部21が炭化珪素粒子及び珪素を主成分とすることにより、電極部21の成分とハニカム構造部4の成分とが同じ成分又は近い成分ハニカム構造部の材質が炭化珪素である場合となるため、電極部21とハニカム構造部4の熱膨張係数が同じ値又は近い値になる。また、材質が同じもの又は近いものになるため、電極部21とハニカム構造部4との接合強度も高くなる。そのため、ハニカム構造体に熱応力がかかっても、電極部21がハニカム構造部4から剥れたり、電極部21とハニカム構造部4との接合部分が破損したりすることを防ぐことができる。電極部21の中央部21aが炭化珪素粒子及び珪素を主成分とする場合、電極部21の中央部21aに含有される炭化珪素粒子と珪素のそれぞれの質量の合計に対する、電極部21の中央部21aに含有される珪素の質量の比率が、20~50質量が好ましく、30~45質量が更に好ましい。これにより、電極部21の中央部21aの電気抵抗率を0.1~10Ωcmの範囲にすることができる。20質量より小さいと、電気抵抗率が大きくなり、また、炭化珪素を結合させる強度が低下し、中央部21aが劣化し易くなることがある。電極部21の拡張部21bが炭化珪素粒子及び珪素を主成分とする場合、電極部21の拡張部21bに含有される炭化珪素粒子と珪素のそれぞれの質量の合計に対する、電極部21の拡張部21bに含有される珪素の質量の比率が、20~40質量が好ましく、25~35質量が更に好ましい。これにより、電極部21の拡張部21bの電気抵抗率を0.1~100Ωcmの範囲にすることができる。20質量より小さいと、電気抵抗率が大きくなり、また、炭化珪素を結合させる強度が低下し、拡張部21bが劣化し易くなることがある。電極部21の中央部21aの主成分が炭化珪素粒子及び珪素である場合に、中央部21aに含有される炭化珪素粒子の平均粒子径が10~60μmであることが好ましく、20~60μmであることが更に好ましい。中央部21aに含有される炭化珪素粒子の平均粒子径がこのような範囲であることにより、中央部21aの電気抵抗率を0.1~10Ωcmの範囲にすることができる。中央部21aに含有される炭化珪素粒子の平均細孔径が、10μmより小さいと、中央部21aの電気抵抗率が大きくなり過ぎることがある。中央部21aに含有される炭化珪素粒子の平均細孔径が、60μmより大きいと、中央部21aの強度が弱くなり破損し易くなることがある。中央部21aに含有される炭化珪素粒子の平均粒子径は、レーザー回折法で測定した値である。電極部21の拡張部21bの主成分が炭化珪素粒子及び珪素である場合に、拡張部21bに含有される炭化珪素粒子の平均粒子径が10~60μmであることが好ましく、20~60μmであることが更に好ましい。拡張部21bに含有される炭化珪素粒子の平均粒子径がこのような範囲であることにより、拡張部21bの電気抵抗率を0.1~100Ωcmの範囲にすることができる。拡張部21bに含有される炭化珪素粒子の平均細孔径が、10μmより小さいと、拡張部21bの電気抵抗率が大きくなり過ぎることがある。拡張部21bに含有される炭化珪素粒子の平均細孔径が、60μmより大きいと、拡張部21bの強度が弱くなり破損し易くなることがある。また、拡張部21bに含有される炭化珪素粒子の平均粒子径は、中央部に含有される炭化珪素粒子の平均粒子径と同じであることが好ましい。拡張部21bに含有される炭化珪素粒子の平均粒子径は、レーザー回折法で測定した値である。電極部21の中央部21a及び拡張部21bは、気孔率が30~60であることが好ましく、30~55であることが更に好ましい。電極部21の中央部21a及び拡張部21bの気孔率がこのような範囲であることにより、好適な電気抵抗率が得られる。電極部21の中央部21a及び拡張部21bの気孔率が、30より低いと、製造時に変形してしまうことがある。60より高いと、電気抵抗率が高くなりすぎることがある。気孔率は、水銀ポロシメータで測定した値である。電極部21の中央部21a及び拡張部21bは、平均細孔径が5~45μmであることが好ましく、7~40μmであることが更に好ましい。電極部21の中央部21a及び拡張部21bの平均細孔径がこのような範囲であることにより、好適な電気抵抗率が得られる。電極部21の中央部21a及び拡張部21bの平均細孔径が、5μmより小さいと、中央部21a及び拡張部21bの電気抵抗率が高くなりすぎることがある。45μmより大きいと、電極部21の中央部21a及び拡張部21bの強度が弱くなり破損し易くなることがある。平均細孔径は、水銀ポロシメータで測定した値である。本実施形態のハニカム構造体100は、隔壁厚さが50~200μmであり、70~130μmであることが好ましい。隔壁厚さをこのような範囲にすることにより、ハニカム構造体100を触媒担体として用いて、触媒を担持しても、排ガスを流したときの圧力損失が大きくなり過ぎることを抑制できる。隔壁厚さが50μmより薄いと、ハニカム構造体の強度が低下することがある。隔壁厚さが200μmより厚いと、ハニカム構造体100を触媒担体として用いて、触媒を担持した場合に、排ガスを流したときの圧力損失が大きくなることがある。本実施形態のハニカム構造体100は、セル密度が40~150セル/cm2であることが好ましく、70~100セル/cm2であることが更に好ましい。セル密度をこのような範囲にすることにより、排ガスを流したときの圧力損失を小さくした状態で、触媒の浄化性能を高くすることができる。セル密度が40セル/cm2より低いと、触媒担持面積が少なくなることがある。セル密度が150セル/cm2より高いと、ハニカム構造体100を触媒担体として用いて、触媒を担持した場合に、排ガスを流したときの圧力損失が大きくなることがある。本実施形態のハニカム構造体100において、ハニカム構造部4を構成する炭化珪素粒子骨材の平均粒子径は、3~50μmであり、3~40μmであることが好ましい。ハニカム構造部4を構成する炭化珪素粒子の平均粒子径をこのような範囲とすることにより、ハニカム構造部4の400°Cにおける電気抵抗率を1~200Ωcmにすることができる。炭化珪素粒子の平均粒子径が3μmより小さいと、ハニカム構造部4の電気抵抗率が大きくなることがある。炭化珪素粒子の平均粒子径が50μmより大きいと、ハニカム構造部4の電気抵抗率が小さくなることがある。更に、炭化珪素粒子の平均粒子径が50μmより大きいと、ハニカム成形体を押出成形するときに、押出成形用の口金に成形用原料が詰まることがある。炭化珪素粒子の平均粒子径はレーザー回折法で測定した値である。本実施形態のハニカム構造体100において、ハニカム構造部4の電気抵抗率は、1~200Ωcmであり、10~100Ωcmであることが好ましい。電気抵抗率が1Ωcmより小さいと、例えば、200V以上の高電圧の電源によってハニカム構造体100に通電したときに電圧は200Vには限定されない、電流が過剰に流れることがある。電気抵抗率が200Ωcmより大きいと、例えば、200V以上の高電圧の電源によってハニカム構造体100に通電したときに電圧は200Vには限定されない、電流が流れ難くなり、十分に発熱しないことがある。ハニカム構造部の電気抵抗率は、四端子法により測定した値である。本実施形態のハニカム構造体100においては、電極部21の拡張部21bの電気抵抗率は、ハニカム構造部4の電気抵抗率より低いものであることが好ましく、更に、電極部21の拡張部21bの電気抵抗率が、ハニカム構造部4の電気抵抗率の、20以下であることが更に好ましく、1~10であることが特に好ましい。電極部21の拡張部21bの電気抵抗率を、ハニカム構造部4の電気抵抗率の、20以下とすることにより、電極部21の拡張部21bが、より効果的に電極として機能するようになる。本実施形態のハニカム構造体100においては、ハニカム構造部4の材質が、珪素-炭化珪素複合材である場合、ハニカム構造部4に含有される骨材としての炭化珪素粒子の質量と、ハニカム構造部4に含有される結合材としての珪素の質量との合計に対する、ハニカム構造部4に含有される結合材としての珪素の質量の比率が、10~40質量であることが好ましく、15~35質量であることが更に好ましい。10質量より低いと、ハニカム構造体の強度が低下することがある。40質量より高いと、焼成時に形状を保持できないことがある。ハニカム構造部4の隔壁1の気孔率は、35~60であることが好ましく、35~45であることが更に好ましい。気孔率が、35未満であると、焼成時の変形が大きくなってしまうことがある。気孔率が60を超えるとハニカム構造体の強度が低下することがある。気孔率は、水銀ポロシメータにより測定した値である。ハニカム構造部4の隔壁1の平均細孔径は、2~15μmであることが好ましく、4~8μmであることが更に好ましい。平均細孔径が2μmより小さいと、電気抵抗率が大きくなりすぎることがある。平均細孔径が15μmより大きいと、電気抵抗率が小さくなりすぎることがある。平均細孔径は、水銀ポロシメータにより測定した値である。また、本実施形態のハニカム構造体100の最外周を構成する外周壁3の厚さは、0.1~2mmであることが好ましい。0.1mmより薄いと、ハニカム構造体100の強度が低下することがある。2mmより厚いと、触媒を担持する隔壁の面積が小さくなることがある。本実施形態のハニカム構造体100は、セル2の延びる方向に直交する断面におけるセル2の形状が、四角形、六角形、八角形、又はこれらの組み合わせ、であることが好ましい。セル形状をこのようにすることにより、ハニカム構造体100に排ガスを流したときの圧力損失が小さくなり、触媒の浄化性能が優れたものとなる。本実施形態のハニカム構造体の形状は特に限定されず、例えば、底面が円形の筒状円筒形状、底面がオーバル形状の筒状、底面が多角形四角形、五角形、六角形、七角形、八角形等の筒状等の形状とすることができる。また、ハニカム構造体の大きさは、底面の面積が2000~20000mm2であることが好ましく、4000~10000mm2であることが更に好ましい。また、ハニカム構造体の中心軸方向の長さは、50~200mmであることが好ましく、75~150mmであることが更に好ましい。本実施形態のハニカム構造体100のアイソスタティック強度は、1MPa以上であることが好ましく、3MPa以上であることが更に好ましい。アイソスタティック強度は、値が大きいほど好ましいが、ハニカム構造体100の材質、構造等を考慮すると、6MPa程度が上限となる。アイソスタティック強度が1MPa未満であると、ハニカム構造体を触媒担体等として使用する際に、破損し易くなることがある。アイソスタティック強度は水中にて静水圧をかけて測定した値である。次に、本発明のハニカム構造体の更に他の実施形態について説明する。図4~図6に示されるように、本実施形態のハニカム構造体200は、上記本発明のハニカム構造体100図1~図3参照において、それぞれの電極部21,21の中央部21a,21aの、セルの延びる方向における中央の位置に、電気配線を繋ぐための電極端子突起部22,22が配設されたものである。電極端子突起部22は、電極部21,21間に電圧を印加するために、電源からの配線を接続する部分である。このように、それぞれの電極部21,21の中央部21a,21aの、セルの延びる方向における中央の位置に、電気配線を繋ぐための電極端子突起部22,22が配設されることにより、電極部に電圧を印加したときに、ハニカム構造部の温度分布の偏りを、より小さくすることができる。図4は、本発明のハニカム構造体の更に他の実施形態を模式的に示す正面図である。図5は、図4における、A-A’断面を示す模式図である。図6は、本発明のハニカム構造体の更に他の実施形態を模式的に示す側面図である。本実施形態のハニカム構造体200の各条件は、それぞれの電極部21,21の中央部21a,21aの、セルの延びる方向における中央の位置に、電気配線を繋ぐための電極端子突起部22,22が配設されていること以外は、本発明のハニカム構造体の一の実施形態ハニカム構造体100における各条件と同じであることが好ましい。電極部21の中央部21aの主成分が炭化珪素粒子及び珪素である場合、電極端子突起部22の主成分も、炭化珪素粒子及び珪素であることが好ましい。このように、電極端子突起部22が、炭化珪素粒子及び珪素を主成分とすることにより、電極部21の中央部21aの成分と電極端子突起部22の成分とが同じ又は近い成分となるため、電極部21の中央部21aと電極端子突起部22の熱膨張係数が同じ又は近い値になる。また、材質が同じ又は近くになるため、電極部21の中央部21aと電極端子突起部22との接合強度も高くなる。そのため、ハニカム構造体に熱応力がかかっても、電極端子突起部22が電極部21の中央部21aから剥れたり、電極端子突起部22と電極部21の中央部21aとの接合部分が破損したりすることを防ぐことができる。ここで、電極端子突起部22が、炭化珪素粒子及び珪素を主成分とするというときは、電極端子突起部2に含有される、炭化珪素粒子及び珪素の合計質量が、全体の90質量以上であるということを意味する。電極端子突起部22の形状は、特に限定されず、電極部21の中央部21aに接合され、電気配線を接合できる形状であればよい。例えば、図4~図6に示すように、電極端子突起部22は、四角形の板状の基板22aに、円柱状の突起部22bが配設された形状であることが好ましい。このような形状にすることにより、電極端子突起部22は、基板22aにより電極部21の中央部21aに強固に接合されることができ、突起部22bにより電気配線を確実に接合させることができる。電極端子突起部22において、基板22aの厚さは、1~5mmが好ましい。このような厚さとすることにより、電極端子突起部22を確実に電極部21の中央部21aに接合することができる。1mmより薄いと、基板22aが弱くなり、突起部22bが基板22aから、外れ易くなることがある。5mmより厚いと、ハニカム構造体を配置するスペースが必要以上に大きくなることがある。電極端子突起部22において、基板22aの、ハニカム構造部4の、セルの延びる方向に直交する断面における外周方向における長さ幅は、電極部21の、ハニカム構造部4の、セルの延びる方向に直交する断面における外周方向における長さの、10~50であることが好ましく、20~40であることが更に好ましい。このような範囲にすることにより、電極端子突起部22が、電極部21の中央部21aから外れ難くなる。10より短いと、電極端子突起部22が、電極部21の中央部21aから外れ易くなることがある。50より長いと、質量が大きくなることがある。電極端子突起部22において、基板22aの、セルの延びる方向における長さは、ハニカム構造部4のセルの延びる方向における長さの、5~30が好ましい。基板22aのセルの延びる方向における長さをこのような範囲とすることにより、十分な接合強度が得られる。基板22aのセルの延びる方向における長さを、ハニカム構造部4のセルの延びる方向における長さの5より短くすると、電極部21の中央部21aから外れ易くなることがある。そして、30より長くすると、質量が大きくなることがある。電極端子突起部22において、突起部22bの太さは3~15mmが好ましい。このような太さにすることにより、突起部22bに、電気配線を確実に接合させることができる。3mmより細いと突起部22bが折れ易くなることがある。15mmより太いと、電気配線を接続し難くなることがある。また、突起部22bの長さは、3~20mmが好ましい。このような長さにすることにより、突起部22bに、電気配線を確実に接合させることができる。3mmより短いと電気配線を接合し難くなることがある。20mmより長いと、突起部22bが折れ易くなることがある。電極端子突起部22の電気抵抗率は、0.1~2.0Ωcmであることが好ましく、0.1~1.0Ωcmであることが更に好ましい。電極端子突起部22の電気抵抗率をこのような範囲にすることにより、高温の排ガスが流れる配管内において、電極端子突起部22から、電流を電極部21に効率的に供給することができる。電極端子突起部22の電気抵抗率が2.0Ωcmより大きいと、電流が流れ難くなるため、電流を電極部21に供給し難くなることがある。電極端子突起部22は、気孔率が30~45であることが好ましく、30~40であることが更に好ましい。電極端子突起部22の気孔率がこのような範囲であることにより、適切な電気抵抗率が得られる。電極端子突起部22の気孔率が、45より高いと、電極端子突起部22の強度が低下することがあり、特に突起部22bの強度が低下すると突起部22bが折れ易くなることがある。気孔率は、水銀ポロシメータで測定した値である。電極端子突起部22は、平均細孔径が5~20μmであることが好ましく、7~15μmであることが更に好ましい。電極端子突起部22の平均細孔径がこのような範囲であることにより、適切な電気抵抗率が得られる。電極端子突起部22の平均細孔径が、20μmより大きいと、電極端子突起部22の強度が低下することがあり、特に突起部22bの強度が低下すると突起部22bが折れ易くなることがある。平均細孔径は、水銀ポロシメータで測定した値である。電極端子突起部22の主成分が炭化珪素粒子及び珪素である場合に、電極端子突起部22に含有される炭化珪素粒子の平均粒子径が10~60μmであることが好ましく、20~60μmであることが更に好ましい。電極端子突起部22に含有される炭化珪素粒子の平均粒子径がこのような範囲であることにより、電極端子突起部22の電気抵抗率を、0.1~2.0Ωcmにすることができる。電極端子突起部22に含有される炭化珪素粒子の平均細孔径が、10μmより小さいと、電極端子突起部22の電気抵抗率が大きくなり過ぎることがある。電極端子突起部22に含有される炭化珪素粒子の平均細孔径が、60μmより大きいと、電極端子突起部22の電気抵抗率が小さくなり過ぎることがある。電極端子突起部22に含有される炭化珪素粒子の平均粒子径は、レーザー回折法で測定した値である。電極端子突起部22に含有される炭化珪素粒子と珪素のそれぞれの質量の合計に対する、電極端子突起部22に含有される珪素の質量の比率が、20~40質量であることが好ましく、25~35質量であることが更に好ましい。電極端子突起部22に含有される炭化珪素粒子と珪素のそれぞれの質量の合計に対する、珪素の質量の比率が、このような範囲であることにより、0.1~2.0Ωcmの電気抵抗率を得やすくなる。電極端子突起部22に含有される炭化珪素粒子と珪素のそれぞれの質量の合計に対する、珪素の質量の比率が、20質量より小さいと、電気抵抗率が大きくなりすぎることがある。そして、40質量より大きいと、製造時に変形してしまうことがある。次に、本発明のハニカム構造体の更に他の実施形態について説明する。図10~図12に示されるように、本実施形態のハニカム構造体500は、上記本発明のハニカム構造体100図1~図3参照において、それぞれの電極部21,21が、セルの延びる方向に直交する断面において、境界となる部分を有さずに連続的に形成されているものである。つまり、本実施形態のハニカム構造体500は、電極部21が、中央部21aと拡張部21b図1を参照とが接する部分に形成されるような境界となる部分を有さない構造である。ここで、電極部21が境界となる部分を有さずに連続的に形成されているとは、電極部21が、材質の連続性一体性が途切れるような不連続な部分境界境界面となる部分を有さない状態であり、内部が均質な状態であることを意味する。材質、気孔率等の材料特性の連続性一体性が途切れる不連続な部分が、境界面境界となる部分である。図10は、本発明のハニカム構造体の更に他の実施形態を模式的に示す斜視図である。図11は、本発明のハニカム構造体の更に他の実施形態の、セルの延びる方向に平行な断面を示す模式図である。図12は、本発明のハニカム構造体の更に他の実施形態の、セルの延びる方向に直交する断面の一部を示す模式図である。図12においては、隔壁は省略されている。本実施形態のハニカム構造体500は、それぞれの電極部21,21が、セルの延びる方向に直交する断面において、境界となる部分を有さずに連続的に形成されているものであるため、構造強度が高いという利点がある。また、本実施形態のハニカム構造体500は、このような電極部の構造であるため、電極部作製時の製造工程を減らすことができ、製造時間を短くすることができる。本実施形態のハニカム構造体500における電極部21,21は、図12に示されるように、セルの延びる方向に直交する断面において、周方向における中央部21aから、周方向における両端両方の先端21bb,21bbに向かって、厚さが薄くなる構造である。また、電極部21,21は、セルの延びる方向に直交する断面において、周方向における中央部21aから、周方向における両端両方の先端21bb,21bbに向かって、漸次厚さが薄くなる連続的に薄くなる構造であってもよいし図12を参照、段階的に厚さが薄くなる断続的に薄くなる構造であってもよい。本実施形態のハニカム構造体500においては、電極部21の周方向における中央部21a中央部分は、セルの延びる方向に直交する断面における周方向における中央の一点であってもよいし、セルの延びる方向に直交する断面において周方向における中央に位置し、周方向に幅を持った部分であってもよい。電極部21の周方向における中央部21a中央部分が、セルの延びる方向に直交する断面において周方向における中央に位置し、周方向に幅を持った部分である場合、中央部21aは、一定の厚さ中央部21a全体が同じ厚さであってもよいし、先端21bbの方向に向かうに従って厚くなってもよいし、その他の位置によって厚さが変化する形状であってもよい。中央部が周方向に幅を持つ場合、中央部21aの厚さは、一定の厚さ中央部21a全体が同じ厚さであることが好ましい。中央部21aの厚さが先端21bbの方向に向かうに従って厚くなる場合、中央部21aの表面が平面状であることが好ましい。中央部21aの表面が平面状であると、電極端子突起部等の部材を配設し易くなる。本実施形態のハニカム構造体500においては、電極部21が、セルの延びる方向に直交する断面において、周方向における中央点から両端に向かって漸次薄くなるように形成されている場合には、電極部21の周方向における中央部は、電極部21の周方向における中央点となる。そして、電極部21が、セルの延びる方向に直交する断面において、周方向における中央点を含む一定の範囲幅で、例えば厚さが一定となっている場合には、電極部21の周方向における中央部は、当該一定の厚さの範囲幅となる。本実施形態のハニカム構造体においては、電極部の周方向における中央部中央部分が、セルの延びる方向に直交する断面において電極部の周方向における中央に位置し、周方向に幅を持った部分である場合、電極部の周方向における中央点と、電極部の中央部の周方向における中央点とが一致していることが好ましい。本実施形体のハニカム構造体500においては、電極部21の中央部21aの厚さは、0.2~5mmであることが好ましく、0.5~3mmであることが更に好ましい。0.2mmより薄いと、ハニカム構造体に電圧を印加した時の温度分布の偏りを小さくする効果が低下することがある。5mmより厚いと、ハニカム構造体を、筒状の缶体に挿入する際に、挿入し難くなることがある。本実施形体のハニカム構造体500においては、セルの延びる方向に直交する断面において、電極部21の中央部21aの中心角の0.5倍が、25°以下であることが好ましい。25°より大きいと、ハニカム構造体500の、電極部21の両端両方の先端21bb,21bb付近の温度を低下させる効果が、低下することがある。本実施形体のハニカム構造体500は、セルの延びる方向に直交する断面において、電極部21の周方向ハニカム構造部の周方向における中央点を0°の位置とし、電極部21の先端21bbを電極部21の中心角αの、0.5倍の角度θの位置角度θの位置としたときに、電極部21の角度θの0.5倍0.5θの位置0°の位置から角度θの位置に向かって、周方向に0.5θだけ回転した位置0°の位置と、角度θの位置との中間点における厚さが、電極部21の周方向における中央点における厚さの95以下であることが好ましく、10~90であることが更に好ましく、15~85であることが特に好ましい。95より厚いと、ハニカム構造体に電圧を印加したときの温度分布の偏りを抑制する効果が低下することがある。また、本実施形体のハニカム構造体500は、セルの延びる方向に直交する断面において、電極部21の角度θの0.8倍0.8θの位置における厚さが、電極部21の周方向における中央点における厚さの80以下であることが好ましく、0.5~75であることが更に好ましく、1~65であることが特に好ましい。80より厚いと、ハニカム構造体に電圧を印加したときの温度分布の偏りを抑制する効果が低下することがある。本実施形体のハニカム構造体500は、上記0.5θの位置における電極部の厚さの条件、及び上記0.8θの位置における電極部の厚さの条件の両方を満たすことが更に好ましい。本実施形体のハニカム構造体500においては、電極部21の電気抵抗率が、0.1~100Ωcmであることが好ましく、0.5~20Ωcmであることが更に好ましく、1~3Ωcmであることが特に好ましく、1~2Ωcmであることが最も好ましい。0.1Ωcmより小さいと、電極部の周方向の端部が集中発熱することがある。100Ωcmより大きいと、電流が流れ難くなることがあり、ハニカム構造体を均一に発熱させる温度分布の偏りを減らす効果が低減することがある。本実施形体のハニカム構造体500において、電極部21は、炭化珪素粒子及び珪素を主成分とすることが好ましく、通常含有される不純物以外は、炭化珪素粒子及び珪素を原料として形成されていることが更に好ましい。ここで、炭化珪素粒子及び珪素を主成分とするとは、炭化珪素粒子と珪素との合計質量が、電極部全体の質量の90質量以上であることを意味する。このように、電極部21が炭化珪素粒子及び珪素を主成分とすることにより、電極部21の成分とハニカム構造部4の成分とが同じ成分又は近い成分ハニカム構造部の材質が炭化珪素である場合となるため、電極部21とハニカム構造部4の熱膨張係数が同じ値又は近い値になる。また、材質が同じもの又は近いものになるため、電極部21とハニカム構造部4との接合強度も高くなる。そのため、ハニカム構造体に熱応力がかかっても、電極部21がハニカム構造部4から剥れたり、電極部21とハニカム構造部4との接合部分が破損したりすることを防ぐことができる。電極部21が炭化珪素粒子及び珪素を主成分とする場合、電極部21に含有される炭化珪素粒子と珪素のそれぞれの質量の合計に対する、電極部21に含有される珪素の質量の比率は、20~40質量が好ましく、25~35質量が更に好ましい。これにより、電極部21の電気抵抗率を0.1~100Ωcmの範囲にすることができる。20質量より小さいと、電気抵抗率が大きくなり、また、炭化珪素を結合させる強度が低下し、電極部21が劣化し易くなることがある。電極部21の主成分が炭化珪素粒子及び珪素である場合に、電極部21に含有される炭化珪素粒子の平均粒子径が10~60μmであることが好ましく、20~60μmであることが更に好ましい。電極部21に含有される炭化珪素粒子の平均粒子径がこのような範囲であることにより、電極部21の電気抵抗率を0.1~100Ωcmの範囲にすることができる。電極部21に含有される炭化珪素粒子の平均細孔径が、10μmより小さいと、電極部21の電気抵抗率が大きくなり過ぎることがある。電極部21に含有される炭化珪素粒子の平均細孔径が、60μmより大きいと、電極部21の強度が弱くなり破損し易くなることがある。電極部21に含有される炭化珪素粒子の平均粒子径は、レーザー回折法で測定した値である。電極部21は、気孔率が30~60であることが好ましく、30~55であることが更に好ましい。電極部21の気孔率がこのような範囲であることにより、好適な電気抵抗率が得られる。電極部21の気孔率が、30より低いと、製造時に変形してしまうことがある。60より高いと、電気抵抗率が高くなりすぎることがある。気孔率は、水銀ポロシメータで測定した値である。電極部21は、平均細孔径が5~45μmであることが好ましく、7~40μmであることが更に好ましい。電極部21の平均細孔径がこのような範囲であることにより、好適な電気抵抗率が得られる。電極部21の平均細孔径が、5μmより小さいと、電極部21の電気抵抗率が高くなりすぎることがある。45μmより大きいと、電極部21の強度が弱くなり破損し易くなることがある。平均細孔径は、水銀ポロシメータで測定した値である。本実施形体のハニカム構造体500においても、電極部21に電極端子突起部が形成されていてもよい。2ハニカム構造体の製造方法:次に、本発明のハニカム構造体の製造方法について説明する。上記本発明のハニカム構造体の更に他の実施形態である、ハニカム構造体200図4~図6参照を製造する方法を示す。まず、炭化珪素粉末炭化珪素に、金属珪素粉末金属珪素、バインダ、界面活性剤、造孔材、水等を添加して成形原料を作製する。炭化珪素粉末の質量と金属珪素の質量との合計に対して、金属珪素の質量が10~40質量となるようにすることが好ましい。炭化珪素粉末における炭化珪素粒子の平均粒子径は、3~50μmが好ましく、3~40μmが更に好ましい。金属珪素金属珪素粉末の平均粒子径は、2~35μmであることが好ましい。炭化珪素粒子及び金属珪素金属珪素粒子の平均粒子径はレーザー回折法で測定した値である。炭化珪素粒子は、炭化珪素粉末を構成する炭化珪素の微粒子であり、金属珪素粒子は、金属珪素粉末を構成する金属珪素の微粒子である。尚、これは、ハニカム構造部の材質を、珪素-炭化珪素系複合材とする場合の成形原料の配合であり、ハニカム構造部の材質を炭化珪素とする場合には、金属珪素は添加しない。バインダとしては、メチルセルロース、ヒドロキシプロピルメチルセルロース、ヒドロキシプロポキシルセルロース、ヒドロキシエチルセルロース、カルボキシメチルセルロース、ポリビニルアルコール等を挙げることができる。これらの中でも、メチルセルロースとヒドロキシプロポキシルセルロースとを併用することが好ましい。バインダの含有量は、炭化珪素粉末及び金属珪素粉末の合計質量を100質量部としたときに、2.0~10.0質量部であることが好ましい。水の含有量は、炭化珪素粉末及び金属珪素粉末の合計質量を100質量部としたときに、20~60質量部であることが好ましい。界面活性剤としては、エチレングリコール、デキストリン、脂肪酸石鹸、ポリアルコール等を用いることができる。これらは、1種単独で使用してもよいし、2種以上を組み合わせて使用してもよい。界面活性剤の含有量は、炭化珪素粉末及び金属珪素粉末の合計質量を100質量部としたときに、0.1~2.0質量部であることが好ましい。造孔材としては、焼成後に気孔となるものであれば特に限定されるものではなく、例えば、グラファイト、澱粉、発泡樹脂、吸水性樹脂、シリカゲル等を挙げることができる。造孔材の含有量は、炭化珪素粉末及び金属珪素粉末の合計質量を100質量部としたときに、0.5~10.0質量部であることが好ましい。造孔材の平均粒子径は、10~30μmであることが好ましい。10μmより小さいと、気孔を十分形成できないことがある。30μmより大きいと、成形時に口金に詰まることがある。造孔材の平均粒子径はレーザー回折方法で測定した値である。次に、成形原料を混練して坏土を形成する。成形原料を混練して坏土を形成する方法としては特に制限はなく、例えば、ニーダー、真空土練機等を用いる方法を挙げることができる。次に、坏土を押出成形してハニカム成形体を形成する。押出成形に際しては、所望の全体形状、セル形状、隔壁厚さ、セル密度等を有する口金を用いることが好ましい。口金の材質としては、摩耗し難い超硬合金が好ましい。ハニカム成形体は、流体の流路となる複数のセルを区画形成する隔壁と最外周に位置する外周壁とを有する構造である。ハニカム成形体の隔壁厚さ、セル密度、外周壁の厚さ等は、乾燥、焼成における収縮を考慮し、作製しようとする本発明のハニカム構造体の構造に合わせて適宜決定することができる。得られたハニカム成形体について、乾燥を行うことが好ましい。乾燥の方法は特に限定されず、例えば、マイクロ波加熱乾燥、高周波誘電加熱乾燥等の電磁波加熱方式と、熱風乾燥、過熱水蒸気乾燥等の外部加熱方式とを挙げることができる。これらの中でも、成形体全体を迅速かつ均一に、クラックが生じないように乾燥することができる点で、電磁波加熱方式で一定量の水分を乾燥させた後、残りの水分を外部加熱方式により乾燥させることが好ましい。乾燥の条件として、電磁波加熱方式にて、乾燥前の水分量に対して、30~99質量の水分を除いた後、外部加熱方式にて、3質量以下の水分にすることが好ましい。電磁波加熱方式としては、誘電加熱乾燥が好ましく、外部加熱方式としては、熱風乾燥が好ましい。ハニカム成形体の中心軸方向長さが、所望の長さではない場合は、両端面両端部を切断して所望の長さとすることが好ましい。切断方法は特に限定されないが、丸鋸切断機等を用いる方法を挙げることができる。次に、電極部の中央部を形成するための中央部形成原料を調合する。中央部の主成分を、炭化珪素及び珪素とする場合、中央部形成原料は、炭化珪素粉末及び珪素粉末に、所定の添加物を添加し、混練して形成することが好ましい。具体的には、炭化珪素粉末炭化珪素に、金属珪素粉末金属珪素、バインダ、界面活性剤、造孔材、水等を添加して、混練して中央部形成原料を作製する。炭化珪素粉末及び金属珪素の合計質量を100質量部としたときに、金属珪素の質量が20~50質量部となるようにすることが好ましい。炭化珪素粉末における炭化珪素粒子の平均粒子径は、10~60μmが好ましい。60μmより大きいと、電気抵抗率が大きくなりすぎることがある。金属珪素粉末金属珪素の平均粒子径は、2~20μmであることが好ましい。20μmより大きいと、電気抵抗率が大きくなりすぎることがある。炭化珪素粒子及び金属珪素金属珪素粒子の平均粒子径はレーザー回折法で測定した値である。炭化珪素粒子は、炭化珪素粉末を構成する炭化珪素の微粒子であり、金属珪素粒子は、金属珪素粉末を構成する金属珪素の微粒子である。バインダとしては、メチルセルロース、ヒドロキシプロピルメチルセルロース、ヒドロキシプロポキシルセルロース、ヒドロキシエチルセルロース、カルボキシメチルセルロース、ポリビニルアルコール等を挙げることができる。これらの中でも、メチルセルロースとヒドロキシプロポキシルセルロースとを併用することが好ましい。バインダの含有量は、炭化珪素粉末及び金属珪素粉末の合計質量を100質量部としたときに、0.1~5.0質量部であることが好ましい。水の含有量は、炭化珪素粉末及び金属珪素粉末の合計質量を100質量部としたときに、15~60質量部であることが好ましい。界面活性剤としては、エチレングリコール、デキストリン、脂肪酸石鹸、ポリアルコール等を用いることができる。これらは、1種単独で使用してもよいし、2種以上を組み合わせて使用してもよい。界面活性剤の含有量は、炭化珪素粉末及び金属珪素粉末の合計質量を100質量部としたときに、0.1~2.0質量部であることが好ましい。造孔材としては、焼成後に気孔となるものであれば特に限定されるものではなく、例えば、グラファイト、澱粉、発泡樹脂、吸水性樹脂、シリカゲル等を挙げることができる。造孔材の含有量は、炭化珪素粉末及び金属珪素粉末の合計質量を100質量部としたときに、0.1~5.0質量部であることが好ましい。造孔材の平均粒子径は、10~30μmであることが好ましい。10μmより小さいと、気孔を十分形成できないことがある。30μmより大きいと、大気孔ができやすくなり、強度低下を起こすことがある。造孔材の平均粒子径はレーザー回折方法で測定した値である。そして、炭化珪素粉末炭化珪素、金属珪素金属珪素粉末、バインダ、界面活性剤、造孔材、水等を混合して得られた混合物を混練して、ペースト状の中央部形成原料とすることが好ましい。混練の方法は特に限定されず、例えば、縦型の撹拌機を用いることができる。次に、電極部の拡張部を形成するための拡張部形成原料を調合する。拡張部の主成分を、炭化珪素及び珪素とする場合、拡張部形成原料は、炭化珪素粉末及び珪素粉末に、所定の添加物を添加し、混練して形成することが好ましい。具体的には、炭化珪素粉末炭化珪素に、金属珪素粉末金属珪素、バインダ、界面活性剤、造孔材、水等を添加して、混練して拡張部形成原料を作製する。炭化珪素粉末及び金属珪素の合計質量を100質量部としたときに、金属珪素の質量が20~40質量部となるようにすることが好ましい。炭化珪素粉末における炭化珪素粒子の平均粒子径は、10~60μmが好ましい。60μmより大きいと、電気抵抗率が大きくなりすぎることがある。金属珪素粉末金属珪素の平均粒子径は、2~20μmであることが好ましい。20μmより大きいと、電気抵抗率が大きくなりすぎることがある。炭化珪素粒子及び金属珪素金属珪素粒子の平均粒子径はレーザー回折法で測定した値である。炭化珪素粒子は、炭化珪素粉末を構成する炭化珪素の微粒子であり、金属珪素粒子は、金属珪素粉末を構成する金属珪素の微粒子である。バインダとしては、メチルセルロース、ヒドロキシプロピルメチルセルロース、ヒドロキシプロポキシルセルロース、ヒドロキシエチルセルロース、カルボキシメチルセルロース、ポリビニルアルコール等を挙げることができる。これらの中でも、メチルセルロースとヒドロキシプロポキシルセルロースとを併用することが好ましい。バインダの含有量は、炭化珪素粉末及び金属珪素粉末の合計質量を100質量部としたときに、0.1~5.0質量部であることが好ましい。水の含有量は、炭化珪素粉末及び金属珪素粉末の合計質量を100質量部としたときに、15~60質量部であることが好ましい。界面活性剤としては、エチレングリコール、デキストリン、脂肪酸石鹸、ポリアルコール等を用いることができる。これらは、1種単独で使用してもよいし、2種以上を組み合わせて使用してもよい。界面活性剤の含有量は、炭化珪素粉末及び金属珪素粉末の合計質量を100質量部としたときに、0.1~2.0質量部であることが好ましい。造孔材としては、焼成後に気孔となるものであれば特に限定されるものではなく、例えば、グラファイト、澱粉、発泡樹脂、吸水性樹脂、シリカゲル等を挙げることができる。造孔材の含有量は、炭化珪素粉末及び金属珪素粉末の合計質量を100質量部としたときに、0.1~5.0質量部であることが好ましい。造孔材の平均粒子径は、10~30μmであることが好ましい。10μmより小さいと、気孔を十分形成できないことがある。30μmより大きいと、大気孔ができやすくなり、強度低下を起こすことがある。造孔材の平均粒子径はレーザー回折方法で測定した値である。次に、炭化珪素粉末炭化珪素、金属珪素金属珪素粉末、バインダ、界面活性剤、造孔材、水等を混合して得られた混合物を混練して、ペースト状の拡張部形成原料とすることが好ましい。混練の方法は特に限定されず、例えば、縦型の撹拌機を用いることができる。次に、得られた中央部形成原料及び拡張部形成原料のそれぞれを、乾燥させたハニカム成形体の側面に、図4~図6に示されるハニカム構造体200における電極部21の中央部21a及び拡張部21bの形状になるように、塗布することが好ましい。中央部形成原料及び拡張部形成原料をハニカム成形体の側面に塗布する方法は、特に限定されないが、例えば、印刷方法を用いることができる。電極部の中央部及び拡張部の厚さは、中央部形成原料及び拡張部形成原料を塗布するときの厚さを調整することにより、所望の厚さとすることができる。このように、中央部形成原料及び拡張部形成原料をハニカム成形体の側面に塗布し、乾燥、焼成するだけで電極部の中央部及び拡張部を形成することができるため、非常に容易に電極部を形成することができる。尚、電極部が、セルの延びる方向に直交する断面において、境界となる部分を有さずに連続的に形成されたハニカム構造体図10~図12を参照を作製する場合には、上記拡張部形成原料と同様にして電極部を形成するための原料電極部形成原料を調製し、得られた電極部形成原料を、乾燥させたハニカム成形体の側面に、図10~図12に示されるハニカム構造体500における電極部21の形状になるように、塗布することが好ましい。次に、ハニカム成形体の側面に塗布した中央部形成原料及び拡張部形成原料を乾燥させることが好ましい。乾燥条件は、50~100°Cとすることが好ましい。次に、電極端子突起部形成用部材を作製することが好ましい。電極端子突起部形成用部材は、ハニカム成形体に貼り付けられて、電極端子突起部となるものである。電極端子突起部形成用部材の形状は、特に限定されないが、例えば、図4~図6に示すような形状に形成することが好ましい。そして、得られた電極端子突起部形成用部材を、中央部形成原料が塗布されたハニカム成形体の、中央部形成原料が塗布された部分に貼り付けることが好ましい。尚、ハニカム成形体の作製、中央部形成原料の調合、拡張部形成原料の調合、及び電極端子突起部形成用部材の作製の、順序はどのような順序でもよい。電極端子突起部形成用部材は、電極端子突起部形成原料電極端子突起部形成用部材を形成するための原料を成形、乾燥して得ることが好ましい。電極端子突起部の主成分を、炭化珪素及び珪素とする場合、電極端子突起部形成原料は、炭化珪素粉末及び珪素粉末に、所定の添加物を添加し、混練して形成することが好ましい。具体的には、炭化珪素粉末炭化珪素に、金属珪素粉末金属珪素、バインダ、界面活性剤、造孔材、水等を添加して、混練して電極端子突起部形成原料を作製する。炭化珪素粉末の質量と金属珪素の質量との合計に対して、金属珪素の質量が20~40質量となるようにすることが好ましい。炭化珪素粉末における炭化珪素粒子の平均粒子径は、10~60μmが好ましい。10μmより小さいと、電気抵抗率が小さくなりすぎることがある。60μmより大きいと、電気抵抗率が大きくなりすぎることがある。金属珪素粉末金属珪素の平均粒子径は、2~20μmであることが好ましい。2μmより小さいと、電気抵抗率が小さくなりすぎることがある。20μmより大きいと、電気抵抗率が大きくなりすぎることがある。炭化珪素粒子及び金属珪素粒子金属珪素の平均粒子径はレーザー回折法で測定した値である。炭化珪素粒子は、炭化珪素粉末を構成する炭化珪素の微粒子であり、金属珪素粒子は、金属珪素粉末を構成する金属珪素の微粒子である。バインダとしては、メチルセルロース、ヒドロキシプロピルメチルセルロース、ヒドロキシプロポキシルセルロース、ヒドロキシエチルセルロース、カルボキシメチルセルロース、ポリビニルアルコール等を挙げることができる。これらの中でも、メチルセルロースとヒドロキシプロポキシルセルロースとを併用することが好ましい。バインダの含有量は、炭化珪素粉末及び金属珪素粉末の合計質量を100質量部としたときに、2.0~10.0質量部であることが好ましい。水の含有量は、炭化珪素粉末及び金属珪素粉末の合計質量を100質量部としたときに、20~40質量部であることが好ましい。界面活性剤としては、エチレングリコール、デキストリン、脂肪酸石鹸、ポリアルコール等を用いることができる。これらは、1種単独で使用してもよいし、2種以上を組み合わせて使用してもよい。界面活性剤の含有量は、炭化珪素粉末及び金属珪素粉末の合計質量を100質量部としたときに、0.1~2.0質量部であることが好ましい。造孔材としては、焼成後に気孔となるものであれば特に限定されるものではなく、例えば、グラファイト、澱粉、発泡樹脂、吸水性樹脂、シリカゲル等を挙げることができる。造孔材の含有量は、炭化珪素粉末及び金属珪素粉末の合計質量を100質量部としたときに、0.1~5.0質量部であることが好ましい。造孔材の平均粒子径は、10~30μmであることが好ましい。10μmより小さいと、気孔を十分形成できないことがある。30μmより大きいと、成形時に口金に詰まることがある。造孔材の平均粒子径はレーザー回折方法で測定した値である。次に、炭化珪素粉末炭化珪素、金属珪素金属珪素粉末、バインダ、界面活性剤、造孔材、水等を混合して得られた混合物を混練して、電極端子突起部形成原料とすることが好ましい。混練の方法は特に限定されず、例えば、混練機を用いることができる。得られた電極端子突起部形成原料を成形して、電極端子突起部形成用部材の形状にする方法は特に限定されず、押し出し成形後に加工する方法を挙げることができる。電極端子突起部形成原料を成形して、電極端子突起部形成用部材の形状にした後に、乾燥させて、電極端子突起部形成用部材を得ることが好ましい。乾燥条件は、50~100°Cとすることが好ましい。次に、電極端子突起部形成用部材を、中央部形成原料が塗布されたハニカム成形体に貼り付けることが好ましい。電極端子突起部形成用部材をハニカム成形体ハニカム成形体の中央部形成原料が塗布された部分に貼り付ける方法は、特に限定されないが、上記中央部形成原料を用いて電極端子突起部形成用部材をハニカム成形体に貼り付けることが好ましい。例えば、電極端子突起部形成用部材のハニカム成形体に貼り付く面ハニカム成形体に接触する面に中央部形成原料を塗布し、当該中央部形成原料を塗布した面がハニカム成形体に接触するようにして、電極端子突起部形成用部材をハニカム成形体に貼り付けることが好ましい。そして、中央部形成原料及び拡張部形成原料が塗布され、電極端子突起部形成用部材が貼り付けられたハニカム成形体を乾燥し、焼成して、本発明のハニカム構造体とすることが好ましい。このときの乾燥条件は、50~100°Cとすることが好ましい。また、焼成の前に、バインダ等を除去するため、仮焼成を行うことが好ましい。仮焼成は大気雰囲気において、400~500°Cで、0.5~20時間行うことが好ましい。仮焼成及び焼成の方法は特に限定されず、電気炉、ガス炉等を用いて焼成することができる。焼成条件は、窒素、アルゴン等の不活性雰囲気において、1400~1500°Cで、1~20時間加熱することが好ましい。また、焼成後、耐久性向上のために、1200~1350°Cで、1~10時間、酸素化処理を行うことが好ましい。尚、電極端子突起部形成用部材は、ハニカム成形体を焼成する前に貼り付けてもよいし、焼成した後に貼り付けてもよい。電極端子突起部形成用部材を、ハニカム成形体を焼成した後に貼り付けた場合は、その後に、上記条件によって再度焼成することが好ましい。以下、本発明を実施例によって更に具体的に説明するが、本発明はこれらの実施例によって何ら限定されるものではない。実施例1炭化珪素SiC粉末と金属珪素Si粉末とを80:20の質量割合で混合し、これに、バインダとしてヒドロキシプロピルメチルセルロース、造孔材として吸水性樹脂を添加すると共に、水を添加して成形原料とし、成形原料を真空土練機により混練し、円柱状の坏土を作製した。バインダの含有量は炭化珪素SiC粉末と金属珪素Si粉末の合計を100質量部としたときに7質量部であり、造孔材の含有量は炭化珪素SiC粉末と金属珪素Si粉末の合計を100質量部としたときに3質量部であり、水の含有量は炭化珪素SiC粉末と金属珪素Si粉末の合計を100質量部としたときに42質量部であった。炭化珪素粉末の平均粒子径は20μmであり、金属珪素粉末の平均粒子径は6μmであった。また、造孔材の平均粒子径は、20μmであった。炭化珪素、金属珪素及び造孔材の平均粒子径は、レーザー回折法で測定した値である。得られた円柱状の坏土を押出成形機を用いて成形し、ハニカム成形体を得た。得られたハニカム成形体を高周波誘電加熱乾燥した後、熱風乾燥機を用いて120°Cで2時間乾燥し、両端面を所定量切断した。次に、中央部形成原料を調合した。まず、炭化珪素SiC粉末と金属珪素Si粉末とを60:40の質量割合で混合し、これに、バインダとしてヒドロキシプロピルメチルセルロース、保湿剤としてグリセリン、分散剤として界面活性剤を添加すると共に、水を添加して、混合した。混合物を混練して中央部形成原料とした。バインダの含有量は炭化珪素SiC粉末と金属珪素Si粉末の合計を100質量部としたときに0.5質量部であり、グリセリンの含有量は炭化珪素SiC粉末と金属珪素Si粉末の合計を100質量部としたときに10質量部であり、界面活性剤の含有量は炭化珪素SiC粉末と金属珪素Si粉末の合計を100質量部としたときに0.3質量部であり、水の含有量は炭化珪素SiC粉末と金属珪素Si粉末の合計を100質量部としたときに42質量部であった。炭化珪素粉末の平均粒子径は52μmであり、金属珪素粉末の平均粒子径は6μmであった。炭化珪素及び金属珪素の平均粒子径は、レーザー回折法で測定した値である。混練は、縦型の撹拌機で行った。次に、拡張部形成原料を調合した。まず、炭化珪素SiC粉末と金属珪素Si粉末とを70:30の質量比SiC:Siで混合し、これに、バインダとしてヒドロキシプロピルメチルセルロース、保湿剤としてグリセリン、分散剤として界面活性剤を添加すると共に、水を添加して、混合した。混合物を混練して拡張部形成原料とした。バインダの含有量は炭化珪素SiC粉末と金属珪素Si粉末の合計を100質量部としたときに0.5質量部であり、グリセリンの含有量は炭化珪素SiC粉末と金属珪素Si粉末の合計を100質量部としたときに10質量部であり、界面活性剤の含有量は炭化珪素SiC粉末と金属珪素Si粉末の合計を100質量部としたときに0.3質量部であり、水の含有量は炭化珪素SiC粉末と金属珪素Si粉末の合計を100質量部としたときに42質量部であった。炭化珪素粉末の平均粒子径は52μmであり、金属珪素粉末の平均粒子径は6μmであった。炭化珪素及び金属珪素の平均粒子径は、レーザー回折法で測定した値である。混練は、縦型の撹拌機で行った。次に、中央部形成原料及び拡張部形成原料を、乾燥させたハニカム成形体の側面に、図4~図6に示すハニカム構造体200の電極部21の中央部21a及び拡張部21bの形状が形成されるようにして、ハニカム成形体の両端面間に亘るように帯状に塗布した。次に、ハニカム成形体に塗布した中央部形成原料及び拡張部形成原料を乾燥させた。乾燥条件は、70°Cとした。次に、電極端子突起部形成用部材を作製した。まず、炭化珪素SiC粉末と金属珪素Si粉末とを60:40の質量割合で混合し、これに、バインダとしてヒドロキシプロピルメチルセルロースを添加すると共に、水を添加して、混合した。混合物を混練して電極端子突起部形成原料とした。電極端子突起部形成原料を、真空土練機を用いて坏土とした。バインダの含有量は炭化珪素SiC粉末と金属珪素Si粉末の合計を100質量部としたときに4質量部であり、水の含有量は炭化珪素SiC粉末と金属珪素Si粉末の合計を100質量部としたときに22質量部であった。炭化珪素粉末の平均粒子径は52μmであり、金属珪素粉末の平均粒子径は6μmであった。炭化珪素及び金属珪素の平均粒子径は、レーザー回折法で測定した値である。得られた坏土を、真空土練機を用いて成形し、図4~図6に示される電極端子突起部22のような形状基板と突起部とからなる形状に加工し、乾燥して、電極端子突起部形成用部材を得た。また、乾燥条件は、70°Cとした。板状の基板22aに相当する部分は、3mm×12mm×15mmの大きさとした。また、突起部22bに相当する部分は、底面の直径が7mmで、中心軸方向の長さが10mmの円柱状とした。電極端子突起部形成用部材は2つ作製した。次に、2つの電極端子突起部形成用部材のそれぞれを、ハニカム成形体の2箇所の中央部形成原料を塗布した部分のそれぞれに貼り付けた。電極端子突起部形成用部材は、中央部形成原料を用いて、ハニカム成形体の中央部形成原料を塗布した部分に貼り付けた。その後、中央部形成原料及び拡張部形成原料が塗布され、電極端子突起部形成用部材が貼り付けられたハニカム成形体を、脱脂し、焼成し、更に酸化処理してハニカム構造体を得た。脱脂の条件は、550°Cで3時間とした。焼成の条件は、アルゴン雰囲気下で、1450°C、2時間とした。酸化処理の条件は、1300°Cで1時間とした。得られたハニカム構造体の隔壁の平均細孔径気孔径は8.6μmであり、気孔率は41であった。平均細孔径および気孔率は、水銀ポロシメータにより測定した値である。また、ハニカム構造体の、隔壁の厚さは109μmであり、セル密度は93セル/cm2であった。また、ハニカム構造体の底面は直径93mmの円形であり、ハニカム構造体のセルの延びる方向における長さは100mmであった。また、得られたハニカム構造体のアイソスタティック強度は2.5MPaであった。アイソスタティック強度は水中で静水圧をかけて測定した破壊強度である。また、ハニカム構造体の、電極部電極部全体の、セルの延びる方向に直交する断面における中心角の0.5倍は、40°であった。また、電極部の中央部の厚さは、3.0mmであり、中央部の、セルの延びる方向に直交する断面における周方向の長さは20mm中心角αの0.5倍の角度θは、約12.4°であった。また、電極部の中央部の電気抵抗率は、0.6Ωcmであり、電極部の拡張部の電気抵抗率は、1.3Ωcmであり、ハニカム構造部の電気抵抗率は、48Ωcmであり、電極端子突起部の電気抵抗率は、1.3Ωcmであった。また、セルの延びる方向に直交する断面において、2箇所の電極部の中の一方の電極部が、他方の電極部に対して、ハニカム成形体の中心を挟んで反対側に配置されていた。また、電極部の中央部の厚さは3mmであり、均一な厚さであった。また、セルの延びる方向に直交する断面において、電極部の周方向における中央点を0°の位置とし、電極部の先端を電極部の中心角αの、0.5倍の角度θの位置としたときに、電極部の角度θの0.5倍0.5θの位置における厚さが、電極部の周方向における中央点における厚さの75であった。また、セルの延びる方向に直交する断面において、電極部の角度θの0.8倍0.8θの位置における厚さが、電極部の周方向における中央点における厚さの25であった。得られたハニカム構造体に600Vの電圧を印加したときの、ハニカム構造部の、セルの延びる方向に直交する断面における、電極部の拡張部の側縁部が接する位置P図5を参照の温度最高温度を測定した。ハニカム構造部における、電極部の拡張部の側縁部が接する位置が、最も電流が流れる位置であり、ハニカム構造体において最も高い温度となる部分である。結果を表1に示す。尚、ハニカム構造部、電極部中央部及び拡張部及び電極端子突起部の電気抵抗率は、以下の方法で測定した。測定対象と同じ材質で10mm×10mm×50mmの試験片を作成したつまり、ハニカム構造部の電気抵抗率を測定する場合にはハニカム構造部と同じ材質で、電極部の電気抵抗率を測定する場合には電極部と同じ材質で、そして、電極端子突起部の電気抵抗率を測定する場合には電極端子突起部と同じ材質で、それぞれ試験片を作製した。。試験片の両端部全面10mm×10mmの面に銀ペーストを塗布し、配線して通電できるようにした。試験片に電圧印加電流測定装置をつなぎ印加した。試験片中央部に熱伝対を設置し、電圧印加時の試験片温度の経時変化をレコーダーにて確認した。600V印加し、試験片温度が400°Cの状態における電流値及び電圧値を測定し、得られた電流値及び電圧値、並びに試験片寸法から電気抵抗率を算出した。実施例2ハニカム構造体の、2つの電極部の拡張部を、図7に示されるように、段階的に厚さを変化させたものにした以外は、実施例1と同様にしてハニカム構造体を作製した。拡張部の厚さは、3段階領域A、領域B及び領域C:図7参照に分けて変化させた。中央部に接する領域Aの厚さは3.0mmとし、領域Aに接する領域Bの厚さは1.5mmとし、領域Bに接し、最も外側に位置する領域Cの厚さは0.5mmとした。また、セルの延びる方向に直交する断面において、中央部の両側に位置する領域Aの周方向における長さは、それぞれ3mm中心角は約3.7°とした。また、セルの延びる方向に直交する断面において、領域Aの外側中央部の位置に対して反対側に位置する領域Bの周方向における長さは、それぞれ12mm中心角は約15.0°とした。また、セルの延びる方向に直交する断面において、領域Bの外側領域Aの位置に対して反対側に位置する領域Cの周方向における長さは、それぞれ5mm中心角は約6.2°とした。実施例1の場合と同様にして、ハニカム構造体の最高温度を測定した。結果を表1に示す。表1において、電極部の中心角の0.5倍°の欄は、セルの延びる方向に直交する断面における電極部の中心角の0.5倍の角度を示す。また、電極部の形状の欄は、電極部が中央部と拡張部とを有し、拡張部の厚さが連続的に変化する場合実施例1に境界有りと表現されている。また、電極部の形状の欄は、電極部が中央部と拡張部とを有し、拡張部の厚さが断続的段階的に変化する場合実施例2に境界、段階と表現されている。比較例1~3電極部を、中央部と拡張部とに分けずに、全体が同じ電気抵抗率であり、且つ全体が同じ厚さ3mmであるものとし、電極部の電気抵抗率を表1に示すように変化させた以外は、実施例1と同様にしてハニカム構造体を作製した比較例1~3。実施例1の場合と同様にして、ハニカム構造体の最高温度を測定した。結果を表1に示す。表1において、電極部の電気抵抗率Ωcmの全体の欄は、比較例1~3の電極部の電気抵抗率を示している。また、電極部の形状の欄は、電極部が、セルの延びる方向に直交する断面において、境界となる部分を有さずに連続的に形成されているとともに、電極部の厚さが均一である場合に厚さ一定と表現されている。比較例1においては、電極部の材質を、市販の銀Agペーストを硬化させたものとした。そして、電極部は、銀Agペーストをハニカム成形体に塗布し、硬化させて形成した。比較例2においては、電極部の材質を、珪素-炭化珪素複合材とした。電極部は、実施例1における、中央部形成原料において、炭化珪素SiC粉末と金属珪素Si粉末との質量比を60:40にしたものを、ハニカム成形体に塗布し、焼結させて形成した。比較例3においては、電極部の材質を、珪素-炭化珪素複合材とした。電極部は、実施例1における、中央部形成原料において、炭化珪素SiC粉末と金属珪素Si粉末との質量比SiC:Siを70:30にしたものを、ハニカム成形体に塗布し、焼結させて形成した。表1より、実施例1、2のハニカム構造体は、電極部の中央部の電気抵抗率が、電極部の拡張部の電気抵抗率より小さく、それぞれの拡張部が、セルの延びる方向に直交する断面において、中央部に接する側の端部から、反対側の端部である側縁部に向かって薄くなるように形成されているため、ハニカム構造体の最高温度が低下していることがわかる。ハニカム構造体の最高温度が低下しているということは、ハニカム構造体における温度分布の偏りが、抑制されていることを示す。実施例3~7、比較例4~7拡張部形成原料を用いて、セルの延びる方向に直交する断面において、境界となる部分を有さずに連続的に形成されるように電極部を形成し、電極部の特性及びハニカム構造部の電気抵抗率を表1に示されるように変えた以外は、実施例1と同様にしてハニカム構造体を作製した実施例3~7、比較例4~7。電極部の全体形状は、実施例1における電極部の全体形状中央部と拡張部とを合わせた形状と同じになるようにした。実施例1の場合と同様にして、ハニカム構造体の最高温度を測定した。結果を表1に示す。表1において、電極部の形状の欄は、電極部が、セルの延びる方向に直交する断面において、境界となる部分を有さずに連続的に形成されている場合に、連続的と表現されている。表1より、電極部の中心角の0.5倍を15~65°とすることにより、最高温度を低下させることができることがわかる。また、ハニカム構造部の電気抵抗率を1~200Ωcmとすることにより、最高温度を低下させることができることがわかる。"